(57)【要約】本発明は例えばカビ、菌類、およびウドンコ病菌の如き微生物成長の被害回復における第四級アンモニウム化合物の使用に関する。【選択図】なし【特許請求の範囲】
【請求項１】
１個もしくはそれ以上の物品に式：
【化１】
2010509238.tif 000022
［式中、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、ＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５、およびそれらの組み合わせから選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、ｎは１に等しいかまたはそれより大きい整数でありそしてＲ５は１〜２５個の範囲内の炭素原子を含有する置換された、置換されていない、飽和の、または不飽和のアルキル基から選択され、そしてｍはＹの選択により１、２、３、４、または５である］
を有する第四級アンモニウム化合物を適用することを含んでなり、そして該１個もしくはそれ以上の物品が少なくとも１種の微生物を含んでなる方法。
【請求項２】
該第四級アンモニウム化合物が金属カプラーを含まない請求項１に記載の方法。
【請求項３】
該１個もしくはそれ以上の物品が以下のもの：ｉ）石膏ボード、ｉｉ）天井タイルまたは天然もしくは合成材料から製造される他の天井材料、ｉｉｉ）パーティクルボードまたは建物の構造中で使用される他の同様な複合材料、ｉｖ）合成木材、ｖ）敷物、ｖｉｉ）敷物下で使用される詰め物、ｖｉｉｉ）天然もしくは合成材料から製造される絶縁体、ｉｘ）木材、ｘ）コンクリートまたは他の同様な多孔性材料、ｘｉ）多孔性タイル、例えば床または壁タイル、ｘｉｉ）建物の構造中で使用される合成材料、ｘｉｉｉ）レンガ、ｘｉｖ）カーテン、ｘｖ）ベッドシーツ、ｘｖｉ）家具、ｘｖｉｉ）器具、ｘｖｉｉｉ）壁パネル、およびｘｉｘ）それらのいずれかの組み合わせのいずれか１つである請求項１に記載の方法。
【請求項４】
水性または被害回復溶液を基準として、約１〜約１０重量％の範囲内の該第四級アンモニウム化合物を含有する水性または被害回復溶液を該１個もしくはそれ以上の物品に適用することにより該第四級アンモニウム化合物が該１個もしくはそれ以上の物品に適用される請求項１に記載の方法。
【請求項５】
コーティング、浸漬、ソーキング、ブラッシング、噴霧などから選択される方法により該第四級アンモニウム化合物が該１個もしくはそれ以上の物品に適用される請求項１に記載の方法。
【請求項６】
Ｒ１およびＲ２が１〜３個の範囲内の炭素原子のアルキル基から独立して選択され、そしてＲ３およびＲ４がｉ）置換されたもしくは置換されていないアルキル基またはｉｉ）置換されたもしくは置換されていないアルケニル基から選択される６〜２０個の炭素原子を含有する基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有する請求項１に記載の方法。
【請求項７】
該少なくとも１種の第四級アンモニウム化合物が式：
【化２】
2010509238.tif 000023
［式中、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、ＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５、およびそれらの組み合わせから選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、ｎは１に等しいかまたはそれより大きい整数でありそしてＲ５は１〜２５個の範囲内の炭素原子を含有する置換された、置換されていない、飽和の、または不飽和のアルキル基から選択され、ｎは１に等しいかまたはそれより大きい整数でありそしてＲ５は１〜２５個の範囲内の炭素原子を含有する置換された、置換されていない、飽和の、または不飽和のアルキル基から選択され、そしてｍはＹの選択により１、２、３、４、または５であり、Ｒ’は１−１０個の炭素原子を有する炭化水素基であり、そしてＲ’’およびＲ’’’はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有する］
を有する請求項５に記載の方法。
【請求項８】
第一の、第二の、そして場合により第三の、第四級アンモニウム化合物が該１個もしくはそれ以上の物品に適用され、ここで
ａ．該第一の第四級アンモニウム化合物が式：
【化３】
2010509238.tif 000024
［式中、該第一の第四級アンモニウム化合物は金属カプラーを含まず、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、およびＢＯ２−から選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、そしてｍはＹの選択により１、２、３、４、または５である］
により特徴づけられ、そして
ｂ．該第二の第四級アンモニウム化合物が式：
【化４】
2010509238.tif 000025
［式中、該第二の第四級アンモニウム化合物は金属カプラーを含まず、ＹはＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５、およびそれらの組み合わせから選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、ｎは１に等しいかまたはそれより大きい整数でありそしてＲ５は１〜２５個の範囲内の炭素原子を含有する置換された、置換されていない、飽和の、または不飽和のアルキル基から選択され、そしてｍはＹの選択により１、２、３、４、または５である］
により特徴づけられる請求項５に記載の方法。
【請求項９】
１個もしくはそれ以上の物品に少なくとも１種の式：
【化５】
2010509238.tif 000026
［式中、該少なくとも１種の第四級アンモニウム化合物は金属カプラーを含まず、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、およびそれらの組み合わせから選択され、Ｒ１およびＲ２は１〜３個の範囲内の炭素原子を有するアルキル基から独立して選択され、Ｒ３およびＲ４はｉ）置換されたもしくは置換されていないアルキル基またはｉｉ）置換されたもしくは置換されていないアルケニル基から選択される６〜２０個の炭素原子を含有する基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、そしてｍはＹの選択により１、２、または３である］
を有する第四級アンモニウム化合物を適用することにより微生物性有機体の成長を予防および／または阻害することを含んでなり、そして該１個もしくはそれ以上の物品が１種もしくはそれ以上のカビ類、ウドンコ病菌類、菌類などから選択される少なくとも１種の微生物を含んでなる方法。
【請求項１０】
該１個もしくはそれ以上の物品が以下のもの：ｉ）石膏ボード、ｉｉ）天井タイルまたは天然もしくは合成材料から製造される他の天井材料、ｉｉｉ）パーティクルボードまたは建物の構造中で使用される他の同様な複合材料、ｉｖ）合成木材、ｖ）敷物、ｖｉｉ）敷物下で使用される詰め物、ｖｉｉｉ）天然もしくは合成材料から製造される絶縁体、ｉｘ）木材、ｘ）コンクリートまたは他の同様な多孔性材料、ｘｉ）多孔性タイル、例えば床または壁タイル、ｘｉｉ）建物の構造中で使用される合成材料、ｘｉｉｉ）レンガ、ｘｉｖ）カーテン、ｘｖ）ベッドシーツ、ｘｖｉ）家具、ｘｖｉｉ）器具、ｘｖｉｉｉ）壁パネル、およびｘｉｘ）それらのいずれかの組み合わせのいずれか１つである請求項９に記載の方法。
【請求項１１】
水性または被害回復溶液を基準として、約１〜約１０重量％の範囲内で含有する水性または被害回復溶液を該１個もしくはそれ以上の物品に適用することにより該第四級アンモニウム化合物が該１個もしくはそれ以上の物品に適用される請求項９に記載の方法。
【請求項１２】
第一の、第二の、そして場合により第三の、第四級アンモニウム化合物が該１個もしくはそれ以上の物品に適用され、ここで
ａ．該第一の第四級アンモニウム化合物が式：
【化６】
2010509238.tif 000027
［式中、該第一の第四級アンモニウム化合物は金属カプラーを含まず、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、およびＢＯ２−から選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、そしてｍはＹの選択により１、２、３、４、または５である］
により特徴づけられ、そして
ｂ．該第二の第四級アンモニウム化合物が式：
【化７】
2010509238.tif 000028
［式中、該第二の第四級アンモニウム化合物は金属カプラーを含まず、ＹはＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５、およびそれらの組み合わせから選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、ｎは１に等しいかまたはそれより大きい整数でありそしてＲ５は１〜２５個の範囲内の炭素原子を含有する置換された、置換されていない、飽和の、または不飽和のアルキル基から選択され、そしてｍはＹの選択により１、２、３、４、または５である］
により特徴づけられる請求項９に記載の方法。
【請求項１３】
少なくとも１種の微生物が１種もしくはそれ以上のカビ類、ウドンコ病菌類、菌類などから選択されるような少なくとも１種の微生物および少なくとも１種の式：
【化８】
2010509238.tif 000029
［式中、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、ＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５、およびそれらの組み合わせから選択され、Ｒ１およびＲ２は１〜３個の範囲内の炭素原子を有するアルキル基から独立して選択され、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、ｎは１に等しいかまたはそれより大きい整数でありそしてＲ５は１〜２５個の範囲内の炭素原子を含有する置換された、置換されていない、飽和の、または不飽和のアルキル基から選択され、そしてｍはＹの選択により１、２、または３である］
を有する第四級アンモニウム化合物を含んでなる少なくとも１個の物品。
【請求項１４】
該少なくとも１個の物品が以下のもの：ｉ）石膏ボード、ｉｉ）天井タイルまたは天然もしくは合成材料から製造される他の天井材料、ｉｉｉ）パーティクルボードまたは建物の構造中で使用される他の同様な複合材料、ｉｖ）合成木材、ｖ）敷物、ｖｉｉ）敷物下で使用される詰め物、ｖｉｉｉ）天然もしくは合成材料から製造される絶縁体、ｉｘ）木材、ｘ）コンクリートまたは他の同様な多孔性材料、ｘｉ）多孔性タイル、例えば床または壁タイル、ｘｉｉ）建物の構造中で使用される合成材料、ｘｉｉｉ）レンガ、ｘｉｖ）カーテン、ｘｖ）ベッドシーツ、ｘｖｉ）家具、ｘｖｉｉ）器具、ｘｖｉｉｉ）壁パネル、およびｘｉｘ）それらのいずれかから選択される請求項１３に記載の少なくとも１個の物品。
【請求項１５】
Ｒ３の炭素原子含有基がＲ４の炭素原子含有基と異なる数の炭素を有する請求項１４に記載の少なくとも１個の物品。
【請求項１６】
Ｒ１およびＲ２がメチル基でありそしてＲ３およびＲ４が８〜１４個の炭素原子を含有する置換されていないアルキル基から独立して選択される請求項１４に記載の少なくとも１個の物品。
【請求項１７】
Ｒ３の炭素原子含有基がＲ４の炭素原子含有基と異なる数の炭素を有する請求項１４に記載の少なくとも１個の物品。
【請求項１８】
Ｒ３またはＲ４の一方が８〜１０個の範囲内の炭素原子を含有する置換されていないアルキル基であり、そしてＲ３またはＲ４の一方が１２〜１６個の範囲内の炭素原子を含有する置換されていないアルキル基である請求項１４に記載の少なくとも１個の物品。
【請求項１９】
Ｒ３またはＲ４の一方が８〜１０個の炭素原子を含有する置換されていないアルキル基
であり、そして他の態様では、そしてＲ３またはＲ４の一方が１２〜１４個の範囲内の炭素原子を含有する置換されていないアルキル基である請求項１４に記載の少なくとも１個の物品。
【発明の詳細な説明】
【技術分野】
【０００１】
発明の分野
本発明は、カビ（ｍｏｌｄ）、菌（ｆｕｎｇｕｓ）、およびウドンコ病菌（ｍｉｌｄｅｗ）に汚染された物品の被害回復における第四級アンモニウム組成物の使用に関する。
【背景技術】
【０００２】
発明の背景
ある種のカビ類、ウドンコ病菌類、および／または菌類が多くの個体に対する健康被害を与え、そしてそのような有機体の被害回復の成果は建設産業における絶えず続く問題である。特に、ある種の建物および建物内の位置、例えば基礎部、床下空間など、は菌類、カビ類、および／またはウドンコ病菌類の成長をより容易に促進または増強させる。さらに、特定の建物タイプおよび建物が建てられている特定の地理学的区域により、これらの建物は菌および／または微生物成長に適する環境を与えうる。例えば、適切に排気されないかおよび／または水分に露呈される空間はカビ／微生物の成長に貢献することができ、そしてある場合には新築建物において、どこかの空間は建設における最終段階まではしばしば排気されず、カビを許容不能なレベルまで成長させそして集落化させることができ、そしてカビは建物内の他の領域に急速に拡がりうる。さらに、サウスルイジアナ州における最近のハリケーンで、カビ、菌類、およびウドンコ病被害回復の成果は家屋、建物などが水浸しになった人々にとってさらに重要になってきた。
【０００３】
これらの有機体被害を回復するための最近の方法は典型的には例えば塩素、過酸化物などの如き酸化性化合物を含む。これらの酸化性被害回復手段は有効でありうるが、それらの本来の性質のために酸化性化合物は持続的でなくそして急速方式で「消費され」または「使い尽くされ」て、殺生物作用に関して保護されない系統となる。酸化性被害回復化合物は被害回復を与える唯一の手段ではないが、多くの他の被害回復技術は費用がかかりおよび／または構造的に邪魔をする。ある場合には、カビまたは微生物に充分に侵襲された建設材料を除去しそして交換することさえ必要となりうる。
【発明の概要】
【発明が解決しようとする課題】
【０００４】
従って、被害回復に関する要望が続くため、そのようなカビ／微生物問題を有する建物、物品などの被害を回復する有効な手段に関する当該技術における要望が絶えず存在する。
【課題を解決するための手段】
【０００５】
第四級アンモニウム化合物または短縮して「ｑｕａｔｓ」は多くの工業用途における使用が見出されている。ｑｕａｔｓは一般的に式Ｒ１Ｒ２Ｒ３Ｒ４−Ｎ＋Ｙ−を有する化合物の群としてゆるく定義され、ここでラジカルは同じであっても、異なっていても、または環の一部であってもよく、そしてＹは対アニオンである。典型的であるが必ずしも常にではないが、ラジカルの１個は長鎖アルキル基である。多くの工業用途では、これらのｑｕａｔ分子は対イオン（アニオン）と錯化して「活性」分子を与える。
【０００６】
本発明者は、第四級アンモニウム化合物を含んでなる溶液の使用または適用が有効な非−酸化性被害回復手段を提供しうることを発見した。ある態様では、この溶液の適用はそれが適用される材料、物品などにある種の耐炎性質も与えうる。ある態様では、溶液中の第四級アンモニウム化合物が下記のようにその対アニオンであるホウ酸塩を有する時には
、溶液の適用は１個もしくはそれ以上の物品にある種のシロアリ忌避性質も与えうる。この態様では、溶液が適用される１個もしくはそれ以上の物品、すなわちセルロース系基質、例えば木材、綿、紙、またはバガス−ベースの建設製品、はシロアリ被害を明らかに受け易いはずである。これらの製品の非限定例は天井タイル、木製家具、壁板などおよび類似品を包含する。シロアリの忌避とは、シロアリがｑｕａｔ処理したセルロース系材料上で生存しないことを意味し、そして可能であるなら食料源としてのｑｕａｔ処理されたセルロース系材料上での生存の代わりに食料のための共食い行動または別の食料源探索に移行することは本質的にはありうる。
【０００７】
それ故、１つの態様では、本発明は被害回復方法に関する。この方法は１個もしくはそれ以上の物品に式：
【０００８】
【化１】
2010509238.tif 000002
【０００９】
［式中、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、ＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５、およびそれらの組み合わせから選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、そしてｍはＹの選択により１、２、３、４、または５である］
を有する第四級アンモニウム化合物を適用することを含んでなり、そして該１個もしくはそれ以上の物品は少なくとも１種の微生物を含んでなる。
【００１０】
発明の詳細な記述
「微生物性」、「微生物」および「微生物性有機体」はここでは交換可能に使用することができそしてここでは最も広い意味で使用されそして以下のもの：カビ類、ウドンコ病菌類、菌類など、の１種もしくはそれ以上を包含することを意味する。ある態様では、微生物は１個もしくはそれ以上の物品への汚染物質と考えられる。
【００１１】
また、「建物」もここで使用される際にはその最も広い意味で使用されそして住宅、事務所および／または他の商業用建物、貯蔵装置もしくは建物、アパート、移動住宅、旅行用トレーラー、独立した車庫、キャンプなどを包含することを意味する。
【００１２】
被害回復が求められる物品
ある態様では、被害回復しようとする物品は建設材料である。建設材料はここではその最も広い意味で使用されそして微生物性有機体が成長しうる住宅および建物の構造中で使用されるいずれかの材料を包括することを意味する。それ故、ここで使用される「建設材
料」は木材、綿、厚紙、ライナー板、他の同様な紙製品、複合組立品、セメントなどを包括することを意味する。ある態様では、物品は以下のもの：ｉ）石膏ボード、ｉｉ）天井タイルまたは天然もしくは合成材料から製造される他の天井材料、ｉｉｉ）パーティクルボードまたは建物の構造中で使用される他の同様な複合材料、すなわちファイバー板、圧縮板など、ｉｖ）合成木材、すなわち樹脂材料、合成成型品などから成型された合成扉、ｖ）敷物、ｖｉｉ）敷物下で使用される詰め物、ｖｉｉｉ）天然もしくは合成材料から製造される絶縁体、ｉｘ）木材、ｘ）コンクリートまたは他の同様な多孔性材料、ｘｉ）多孔性タイル、例えば床または壁タイル、ｘｉｉ）建物の構造中で使用される合成材料、すなわち人造大理石、石、樹脂、例えばファイバーグラスなど、ｘｉｉｉ）レンガ、およびｉｘ）それらのいずれかの組み合わせのいずれか１つでありうる。
それは望まれざる微生物による汚染を受け易い「家財」品の被害回復においても使用できる。それ故、ある態様では、被害回復しようと求められる材料は以下のもの：カーテン、ベッドシーツ、家具（ソファー、椅子、テーブル、ベッドなど）、器具（冷蔵庫、洗濯機、マイクロ波オーブン、ストーブ、乾燥機など）、および類似品の１種もしくはそれ以上から選択される物品である。
【００１３】
第四級アンモニウム化合物
用語「第四級アンモニウム化合物」および「ｑｕａｔ」は、ここで使用される際には、一般式Ｒ１Ｒ２Ｒ３Ｒ４−Ｎ＋Ｙ−を有する化合物をさし、ここでラジカルは同じであっても、異なっていても、または環の一部であってもよく、そしてＹは対アニオンである。有機ラジカルは、線状もしくは分枝鎖状の、置換されたもしくは置換されていない、またはそれらの混合物であるアルキルまたはアルケニル（不飽和アルキル）基でありうる。用語「第四級アンモニウム化合物」または「ｑｕａｔ」は、ｑｕａｔの４つの有機ラジカルの１つが第二のｑｕａｔと「共有された」ラジカルでありうる化合物を包含することも意図される。
【００１４】
一般的に、本発明で使用される第四級アンモニウム化合物は式：
【００１５】
【化２】
2010509238.tif 000003
【００１６】
［式中、Ｙは対−アニオンでありそしてｍはＹの選択により１、２、３、４、または５である］
を有する。
【００１７】
本発明で使用される第四級アンモニウム化合物の対−アニオンであるＹはホウ酸塩アニオン、燐酸塩アニオン、炭酸塩アニオン（ＣＯ３−２）、炭酸水素塩アニオン（ＨＣＯ３−）、およびカルボン酸塩アニオン（［ＣＯ２−］ｎＲ５）から選択できる。それ故、ある態様では、Ｙはホウ酸塩アニオン、または燐酸塩アニオン、または炭酸水素塩アニオン、または炭酸塩アニオンまたはカルボン酸塩アニオンである。２種の第四級アンモニウム化合物が存在する場合には、ｑｕａｔｓの１種の対アニオンが炭酸水素塩アニオンおよび／または炭酸塩アニオン、または燐酸塩アニオンまたはカルボン酸塩アニオンであり、そ
して他の第四級アンモニウム化合物の対アニオンがホウ酸塩アニオンであることが好ましい。
【００１８】
ここでの使用に適するホウ酸塩アニオンは、ホウ酸二水素塩アニオンであるＨ２ＢＯ３−、ホウ酸水素塩アニオンであるＨＢＯ３−２、ホウ酸塩アニオンであるＢＯ３−３、四ホウ酸塩アニオンであるＢ４Ｏ７−２、四ホウ酸水素塩アニオンであるＨＢ４Ｏ７−、Ｂ３Ｏ５−、五ホウ酸塩であるＢ５Ｏ８−２、およびＢＯ２−を包含する。それ故、Ｙは適切にはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、およびＢＯ２−から選択される。Ｙがホウ酸塩アニオンである場合には、ＹがＢＯ３−３でありそしてｍが３であることが好ましい。
【００１９】
ここでの使用に適する燐酸塩アニオンは、燐酸塩アニオンであるＰＯ４−３、燐酸水素塩アニオンであるＨＰＯ４−２、燐酸二水素塩アニオンであるＨ２ＰＯ４−、二燐酸塩アニオンであるＰ２Ｏ７−４、および三燐酸塩アニオンであるＰ３Ｏ１０−５を包含する。それ故、Ｙは適切にはＰＯ４−３、ＨＰＯ４−２、Ｈ２ＰＯ４−、Ｐ２Ｏ７−４、Ｐ３Ｏ１０−５、およびＰＯ３−から選択される。Ｙが燐酸塩アニオンである場合には、ＹがＰＯ３−でありそしてｍが３であることが好ましい。
【００２０】
ここでの使用に適するカルボン酸塩アニオンは一般式［ＣＯ２−］ｎＲ５を有し、ここでｎは１に等しいかまたはそれより大きい整数でありそしてＲ５は１〜２５個の範囲内の炭素原子を含有する置換された、置換されていない、飽和の、または不飽和のアルキル基から選択される。ある好ましい態様では、Ｒ５は約１０〜約２０個の範囲内の炭素原子、ある態様では１０〜１２個の範囲内の炭素原子、他の態様では１２〜１４個の範囲内の炭素原子、他の態様では１２〜１４個の範囲内の炭素原子、他の態様では１４〜１６個の範囲内の炭素原子、そしてさらに他の態様では１６〜１８個の範囲内の炭素原子、を含有する。
【００２１】
ある態様では、本発明で使用されるｑｕａｔｓは金属カプラーを含まない。金属カプラーを含まないとは、ｑｕａｔｓが金属、例えば銅、水銀、鉛、カドミウム、６価クロム、砒素、アンチモン、または亜鉛、を含有しないことを意味する。これらの金属はそれらの殺生物性質のために普遍的に使用されている。しかしながら、これらのおよび他の「重」金属はある種の環境問題を課すため、これらの重金属を使用せずに物品を被害回復することは有益であろう。
【００２２】
本発明で使用されるｑｕａｔｓの４つの炭素連鎖、すなわちＲ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有する。ｑｕａｔｓ中での使用に適するアルキルおよびアルケニル基は１〜２０個の範囲内の炭素原子を含有するものである。好ましい態様では、Ｒ１およびＲ２は１〜３個の範囲内の炭素原子のアルキル基から独立して選択され、そしてＲ３およびＲ４はｉ）置換されたもしくは置換されていないアルキル基またはｉｉ）置換されたもしくは置換されていないアルケニル基から選択される６〜２０個の範囲内の炭素原子を含有する基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、そしてｍは１、２、または３である。より好ましい態様では、Ｒ１およびＲ２はメチル基でありそしてＲ３およびＲ４は８〜１４個の範囲内の炭素原子を含有する置換されていないアルキル基から独立して選択される。１つの態様では、Ｒ３ま
たはＲ４の一方は８〜１０個の範囲内の炭素原子を含有する置換されていないアルキル基から選択され、そしてＲ３またはＲ４の一方は１２〜１４個の範囲内の炭素原子を含有する置換されていないアルキル基から選択される。
【００２３】
本発明の他の態様では、４つの炭素連鎖、すなわちＲ１、Ｒ２、Ｒ３およびＲ４の少なくとも１つ、時には１つだけそして他の態様では２つだけはｉ）１３〜１６個の、時には１４〜１６個の、時には１４個の、炭素原子を含有する置換されたもしくは置換されていないアルキル基またはｉｉ）１３〜１６個の、時には１４〜１６個の、時には１４個の、炭素原子を含有する置換されたもしくは置換されていないアルケニル基から選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有する。これらの炭素連鎖は飽和もしくは不飽和、好ましくは不飽和、でありうる。これらの態様では、１３〜１６個の、時には１４〜１６個の、時には１４個の、炭素原子を含有する不飽和の置換されたもしくは置換されていない、好ましくは置換されていない、アルキル基を選択することが特に好ましい。これらの態様では、Ｒ１、Ｒ２、Ｒ３およびＲ４の少なくとも２つ、ある態様では２つだけ、そして他の態様では３つは１〜４個の、時には１〜３個の、ある態様では２〜４個の、炭素原子を含有するアルキル基から独立して選択される。これらの態様では、Ｒ１、Ｒ２、Ｒ３およびＲ４の１つはｉ）置換されたもしくは置換されていないアルキル基またはｉｉ）置換されたもしくは置換されていないアルケニル基から選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有する。アルキルおよびアルケニル基は１〜２０個の炭素原子を含有するものである。好ましい態様では、Ｒ１、Ｒ２、Ｒ３およびＲ４の１つはｉ）置換されたもしくは置換されていないアルキル基またはｉｉ）置換されたもしくは置換されていないアルケニル基から選択される６〜２０個の炭素原子を含有する基から選択され、ここでｉ）またはｉｉ）が置換された場合には、それらは
ニトロ、シアノ、アルコキシまたはオキソ基
１個もしくはそれ以上の置換基を有し、そしてｍは１、２、３、４、または５、時には１、２、または３、である。ある態様では、それは８〜１４個の炭素原子を含有する置換されていないアルキル基から選択される。他の態様では、それは８〜１０個の炭素原子を含有する置換されていないアルキル基から選択され、そして別の態様では、それは１２〜１４個の炭素原子を含有する置換されていないアルキル基から選択される。
【００２４】
本発明のある態様では、４つの炭素連鎖の少なくとも２つは１〜４個の、時には１〜３個の、ある態様では２〜４個の、炭素原子を有する置換されていないアルキル基から独立して選択され、そして４つの炭素連鎖の少なくとも２つはｉ）置換されたもしくは置換されていないアルキル基またはｉｉ）置換されたもしくは置換されていないアルケニル基から選択される６〜２０個の炭素原子を含有する基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、そしてｍは１、２、３、４、または５、時には１、２、または３、であり、ここで以上で記述された通りの範囲が意図されそして６〜２０個の炭素原子を含有する基から独立して選択される４つの炭素連鎖の少なくとも２つは異なる数の炭素原子を含有する。
【００２５】
別の態様では、ｍは２であり、そしてｑｕａｔの４つの有機ラジカルの１つは第二のｑｕａｔと「共有された」ラジカルでありうる。この態様ではＲ４は共有されたラジカルとして示されるが、共有されたラジカルはＲ１、Ｒ２、Ｒ３、またはＲ４のいずれでもあり
うることに注意すべきである。この態様では、本発明の実施において使用される第四級アンモニウム化合物は一般式：
【００２６】
【化３】
2010509238.tif 000004
【００２７】
を有する。
そしてＹは−２のイオン電荷を有する上記のアニオン、ある態様では−２のイオン電荷を有するホウ酸塩アニオン、ある態様ではＨＢＯ３−２、から選択される。
【００２８】
ｍが２でありそしてｑｕａｔの４つの有機ラジカルの１つが第二のｑｕａｔと「共有された」ラジカルである時の別の態様では、本発明で使用される第四級アンモニウム化合物は一般式：
【００２９】
【化４】
2010509238.tif 000005
【００３０】
を有する。
【００３１】
この態様では、Ｒ１、Ｒ２、Ｒ３、Ｒ４は好ましい態様を含めてここに記述された通りであり、そして各Ｙは−１のイオン電荷を有する上記のアニオンから、ある態様では−１のイオン電荷を有するホウ酸塩アニオンから、独立して選択され、他の態様では各ＹはＨ２ＢＯ３−である。この態様ではＲ４は共有されたラジカルとして示されるが、共有されたラジカルはＲ１、Ｒ２、Ｒ３、またはＲ４のいずれでもありうることに注意すべきである。
【００３２】
別の態様では、ｍは３であり、そしてｑｕａｔの４つの有機ラジカルの１つは第二のｑｕａｔと「共有された」ラジカルである。この態様では、本発明のコーティング調剤中で使用される第四級アンモニウム化合物は一般式：
【００３３】
【化５】
2010509238.tif 000006
【００３４】
を有しうる。
【００３５】
この態様では、Ｒ１、Ｒ２、Ｒ３、およびＲ４は好ましい態様を含めてここに記述された通りであり、そして一方のＹは−２のイオン電荷を有する上記の対−アニオンから独立して選択されそして他方のＹは−１のイオン電荷を有する対−アニオンから選択される。ある態様では、一方のＹはＨ２ＢＯ３−、ＨＢ４Ｏ７−、Ｂ３Ｏ５−およびＢＯ２−から選択されそして他方のＹはＨＢＯ３−２、Ｂ４Ｏ７−２、およびＢ５Ｏ８−２から選択される。この態様ではＲ４は共有されたラジカルとして示されるが、共有されたラジカルはＲ１、Ｒ２、Ｒ３、またはＲ４のいずれでもありうることに注意すべきである。
【００３６】
ｍが３でありそしてｑｕａｔの４つの有機ラジカルの１つが第二のｑｕａｔと「共有された」ラジカルである時の別の態様では、本発明で使用される第四級アンモニウム化合物は一般式：
【００３７】
【化６】
2010509238.tif 000007
【００３８】
を有する。
【００３９】
この態様では、Ｒ１、Ｒ２、Ｒ３およびＲ４は好ましい態様を含めてここに記述された通りであり、そして各Ｙは−１の正味イオン電荷を有する上記のアニオンから独立して選択される。ある態様では、各ＹはＨ２ＢＯ３−、ＨＢ４Ｏ７−、Ｂ３Ｏ５−から独立して選択される。この態様ではＲ４は共有されたラジカルとして示されるが、共有されたラジカルはＲ１、Ｒ２、Ｒ３、またはＲ４のいずれでもありうることに注意すべきである。
【００４０】
ある態様では、ｍは３でありそしてＹはＢＯ３−３である。これらの態様では、本発明で使用される第四級アンモニウム化合物は一般式：
【００４１】
【化７】
2010509238.tif 000008
【００４２】
を有する。
【００４３】
この態様では、Ｒ１、Ｒ２、Ｒ３、またはＲ４は好ましい態様を含めてここに記述された通りであり、そして各Ｙは−１の正味イオン電荷を有する上記のアニオンである。この態様ではＲ４およびＲ２は共有されたラジカルとして示されるが、共有されたラジカルは独立してＲ１、Ｒ２、Ｒ３、もしくはＲ４またはそれらのいずれかの組み合わせのいずれでもありうることに注意すべきである。例えば、Ｒ４およびＲ１は共有されたラジカルであることができ、Ｒ１およびＲ３は共有されたラジカルであることができる、などである。また、全ての３個の窒素原子はＲ１、Ｒ２、Ｒ３、またはＲ４から独立して選択される同じラジカル基を共有しうる。
【００４４】
本発明のｑｕａｔｓは当該技術で既知のいずれかの方法により製造することができ、例示方法は同一所有権者の現在出願継続中の出願であるＰＣＴ  ＵＳ２００５／０１０１６２に記述されたものを包含する。
【００４５】
第四級アンモニウム化合物を含有する溶液
ｑｕａｔ（ｓ）は１個もしくはそれ以上の物品に直接適用できるが、ｑｕａｔ（ｓ）を含んでなる溶液、ある態様では水溶液、他の態様では水性被害回復溶液、を１個もしくはそれ以上の物品に適用することが好ましい。
【００４６】
ｑｕａｔｓの製造で使用される方法、例えば同一所有権者の現在出願継続中の出願であるＰＣＴ  ＵＳ２００５／０１０１６２に記述されたもの、は典型的にはｑｕａｔｓを水溶液状で製造する。水溶液は典型的には、水、少なくとも１種の極性有機共−溶媒、および１種もしくはそれ以上のここに記述されているｑｕａｔｓを含んでなる。水は典型的には水溶液の成分であるため、これらの水溶液中に存在する極性有機共−溶媒は典型的には水とのある程度の相容性を有する。極性有機共−溶媒は典型的には数種の化合物、例えば、アルコール類、例えばメタノール、エタノール、イソプロピルアルコール、プロパノール、ブタノール、イソブチルアルコール、Ｃ１−Ｃ６アルコール類、Ｃ１−Ｃ４アルコール類など、ここでメタノールが好ましい例であり；ポリアルコール類、例えばエチレングリコール、プロピレングリコールなど；エステル類、例えば酢酸エチル、酢酸プロピル、蟻酸エステル類など；エーテル類、例えばメチルｔｅｒｔ−ブチルエーテル、ジオキサン、グリム類など；およびカルボニル−含有溶媒、例えばアセトン、アセトアルデヒドなど、から選択される。ある態様では、１種だけの極性有機共−溶媒が使用され、そして他の態様では、１種より多い、時には２種の、または他の態様では２種より多い、極性有機共−溶媒が使用される。
【００４７】
これらの水溶液は一般的に約１０：９０から約９９：１までの範囲内の極性有機共−溶媒対水の比（水および極性有機共−溶媒の組み合わせを基準とした共−溶媒の重量：水の重量）を有し、そして極性有機共−溶媒および水の正確な量はＲ１、Ｒ２、Ｒ３およびＲ４の選択に応じて選択される。一般的には、重量によるそして同じ基準での共−溶媒：水の比は約５０：５０〜約９９：１の範囲内にあり、約６０：４０〜約９９：１がより好ましく、約７０：３０〜約９８：２がさらにより好ましく、そして約８０：２０〜約９５：５がなおさらより好ましい。
【００４８】
比較的高い共−溶媒対水の比を有する水溶液は非常に疎水性であるアルキル置換基を含有するｑｕａｔｓ、例えば、アルキル基が例えばＣ１０−Ｃ２０である二重尾または二尾ｑｕａｔｓ、に関しては好ましいが、比較的低い共−溶媒対水の比を有する水溶液は比較的疎水性が少ないアルキル置換基、例えば（Ｃ２−Ｃ６）アルキルトリメチルアンモニウム塩、を有するホウ素−ｑｕａｔｓに関して好ましいことが一般的に見出されている。
【００４９】
水溶液は極性有機共−溶媒としてアルコールを含有することができ、そしてそのために、水溶液はアルコールおよび水の混合物を含んでなる。この態様では、水溶液が以上と同じ基準で１０：９０〜９９：１の重量による比のＣ１−Ｃ６アルコールおよび水の混合物を含んでなることが典型的には好ましい。約５０：５０〜約９９：１の比のＣ１−Ｃ４アルコールおよび水の混合物を含んでなる水溶液がさらにより好ましく、全て重量によりそして同じ基準で、約６０：４０〜約９９：１がより好ましく、約７０：３０〜約９８：２がさらにより好ましく、そして約８０：２０〜約９５：５がなおさらより好ましい。ｑｕａｔ（ｓ）の製造で使用される好ましい水溶液は水およびアルコールを基準として約８５：１５の重量による比のメタノールおよび水の混合物である。
【００５０】
水溶液が水、少なくとも１種の極性有機共−溶媒およびｑｕａｔ（ｓ）を含んでなりうることは理解すべきである。しかしながら、水溶液中の水および極性有機共−溶媒の量を記述する時には、これらの比は極性有機共−溶媒および水の量を基準とした。それ故、溶液中のこれらの成分およびｑｕａｔの量を考察する時には、混合物は少なくとも３種の主要成分である水、極性有機共−溶媒およびｑｕａｔ（ｓ）「塩」を含んでなる三元組成物である。それ故、水溶液の成分の比は、水溶液を基準として、ｑｕａｔの重量：極性有機共−溶媒の重量：水の重量の比として表わすことができる。例として、メタノール：水の重量により８５：１５の混合物を含んでなる混合物に２５重量％のｑｕａｔ塩を加えることにより製造される水溶液は、水溶液を基準として、重量により２５：６４：１１のｑｕａｔ塩：メタノール：水の三元組成物を有するであろう。
【００５１】
経済的および／または工程を考慮するため、これらの水溶液は一般的に、水溶液を基準として、約１〜約５０重量％のｑｕａｔの範囲にわたるｑｕａｔ（ｓ）の濃度を有する。水溶液のｑｕａｔ濃度が水溶液を基準として約１〜約１０重量％の範囲内であるなら、水溶液を１個もしくはそれ以上の物品にそのまま適用することができるが、これらの水溶液は一般的には水溶液を基準として約１０〜約３０重量％の範囲内の、より典型的には同じ基準で約２０〜約３０重量％の範囲内の、ｑｕａｔ（ｓ）のｑｕａｔ濃度でのみ入手可能である。本発明者は、この高いｑｕａｔ（ｓ）濃度はそれらが適用される１個もしくはそれ以上の物品を被害回復するためには必要でなくそしてそれよりはるかに低い範囲が有効でありそしてより費用がかからないことを発見した。それ故、本発明の実施においては、希釈剤を水溶液に加えて明らかに希釈剤および
を含んでなる被害回復溶液を生成することができる。
、全てが被害回復溶液を基準として、約１〜約１０重量％、ある態様では約２〜約８重量％の範囲内、そしてある態様では約４〜約６重量％の範囲内、
ここでの使用に適する希釈剤は、上記の通りの極性有機共−溶媒、水、およびそれらの混合物から選択できる。ある態様では、希釈剤は水である。
【００５２】
別の第四級アンモニウム化合物
ある態様では、１種の、ある態様では１種より多い、構造：
【００５３】
【化８】
2010509238.tif 000009
【００５４】
［式中、Ｒ１、Ｒ２、Ｒ３、Ｙ、およびｍは以上で記述された通りであり、Ｒ’は１−１０個の、ある態様では１〜５個の範囲内の、ある態様では１〜３個の範囲内の、炭素原子を有する炭化水素基であり、そしてＲ’’およびＲ’’’はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有する］
を有する第四級アンモニウム化合物を使用することができる。ある態様ではＲ’’およびＲ’’’は１〜２０個の、ある態様では１〜１５個の範囲内の、そして他の態様では６〜１４個の範囲内の、炭素原子を有する置換されていないアルキル基から選択される。
【００５５】
別の態様では、第一および第二の第四級アンモニウム化合物が本発明の実施において使用される。第一の第四級アンモニウム化合物は上記式のいずれかを有することができるが、ある態様では第一の第四級アンモニウム化合物は式：
【００５６】
【化９】
2010509238.tif 000010
【００５７】
［式中、第一の第四級アンモニウム組成物は金属カプラーを含まず、ｍは以上で記述された通りであり、そしてＹは好ましい態様を含めてここに記述された通りのホウ酸塩類から選択される］
により特徴づけられる。この態様では、第一の第四級アンモニウム化合物の４つの炭素基、すなわち、Ｒ１、Ｒ２、Ｒ３およびＲ４、は好ましい態様を含めてここに記述されたものから選択される。
【００５８】
この態様では、第二の第四級アンモニウム化合物は好ましい態様を含めてここに記述された式のいずれかを有することができるが、第二の第四級アンモニウム化合物が式：
【００５９】
【化１０】
2010509238.tif 000011
【００６０】
［式中、第二の第四級アンモニウム組成物は金属カプラーを含まず、ｍは以上で記述された通りであり、そしてＹはホウ酸塩以外の対−アニオン、ある態様では炭酸塩類および／または炭酸水素塩類、から選択される］
により特徴づけられることが好ましい。この態様では、第一の第四級アンモニウム化合物の４つの炭素基、すなわち、Ｒ１、Ｒ２、Ｒ３およびＲ４、は好ましい態様を含めてここに記述されたものから選択される。
【００６１】
第二の第四級アンモニウム化合物のＹが炭酸水素塩または炭酸塩である時には、第三の第四級アンモニウム化合物が
ことは本発明の範囲内である。
この態様では、第三の第四級アンモニウム化合物は金属カプラーを含まず、そして第三の第四級アンモニウム化合物の４つの炭素基、すなわち、Ｒ１、Ｒ２、Ｒ３およびＲ４、は上記のものから選択される。この態様では、第三の第四級アンモニウム化合物のＹ対−アニオンは炭酸水素塩または炭酸塩であるが、第二の第四級アンモニウム化合物と同じでない。例えば、第二の第四級アンモニウム化合物のＹが炭酸塩であるなら、第三の第四級アンモニウム化合物は炭酸水素塩であり、そして逆も同じである。
【００６２】
物品の被害回復
物品の被害回復において、第四級アンモニウム化合物はその溶液状でまたは別の形態で１個もしくはそれ以上の物品に適用され、そしてそれが適用される方法は本発明にとって重要でない。適当な適用方法の非限定例はコーティング、浸漬、ソーキング、ブラッシング、噴霧、圧力処理などを包含する。最大の被害回復の性質のため、第四級アンモニウム化合物を噴霧により適用することが好ましく、ある態様では圧力噴霧装置、例えば圧力洗浄機または加圧された噴霧システム、例えば手動ポンプ操作により加圧される庭園用噴霧器、を用いる。
【００６３】
以上の記述は本発明の数種の態様に関する。当業者は、本発明の精神を実行するために
同等に有効である他の態様を創案しうることを認識するであろう。本発明は以下のものを包含するが、それらに限定されない：
１．１個もしくはそれ以上の物品に式：
【００６４】
【化１１】
2010509238.tif 000012
【００６５】
［式中、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、ＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５、およびそれらの組み合わせから選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、ｎは１に等しいかまたはそれより大きい整数でありそしてＲ５は１〜２５個の範囲内の炭素原子を含有する置換された、置換されていない、飽和の、または不飽和のアルキル基から選択され、そしてｍはＹの選択により１、２、３、４、または５である］
を有する第四級アンモニウム化合物を適用することを含んでなり、そして該１個もしくはそれ以上の物品が少なくとも１種の微生物を含んでなる方法。
２．該第四級アンモニウム化合物が金属カプラーを含まない項目１に記載の方法。
３．該１個もしくはそれ以上の物品が以下のもの：ｉ）石膏ボード、ｉｉ）天井タイルまたは天然もしくは合成材料から製造される他の天井材料、ｉｉｉ）パーティクルボードまたは建物の構造中で使用される他の同様な複合材料、ｉｖ）合成木材、ｖ）敷物、ｖｉｉ）敷物下で使用される詰め物、ｖｉｉｉ）天然もしくは合成材料から製造される絶縁体、ｉｘ）木材、ｘ）コンクリートまたは他の同様な多孔性材料、ｘｉ）多孔性タイル、例えば床または壁タイル、ｘｉｉ）建物の構造中で使用される合成材料、ｘｉｉｉ）レンガ、ｘｉｖ）カーテン、ｘｖ）ベッドシーツ、ｘｖｉ）家具、ｘｖｉｉ）器具、ｘｖｉｉｉ）壁パネル、およびｘｉｘ）それらのいずれかの組み合わせのいずれか１つである項目１に記載の方法。
４．水性または被害回復溶液を基準として、約１〜約１０重量％の範囲内の該第四級アンモニウム化合物を含有する水性または被害回復溶液を該１個もしくはそれ以上の物品に適用することにより該第四級アンモニウム化合物が該１個もしくはそれ以上の物品に適用される項目３に記載の方法。
５．コーティング、浸漬、ソーキング、ブラッシング、噴霧などから選択される方法により該第四級アンモニウム化合物が該１個もしくはそれ以上の物品に適用される項目４に記載の方法。
６．Ｒ１およびＲ２が１〜３個の範囲内の炭素原子のアルキル基から独立して選択され、そしてＲ３およびＲ４がｉ）置換されたもしくは置換されていないアルキル基またはｉｉ）置換されたもしくは置換されていないアルケニル基から選択される６〜２０個の炭素原子を含有する基から独立して選択され、ここでｉ）またはｉｉ）が置換された場合には、
それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有する項目５に記載の方法。
７．Ｒ１およびＲ２がメチル基でありそしてＲ３およびＲ４が８〜１４個の炭素原子を含有する置換されていないアルキル基から独立して選択される項目６に記載の方法。
８．Ｒ３の炭素原子含有基がＲ４の炭素原子含有基と異なる数の炭素を有する項目７に記載の方法。
９．Ｒ３またはＲ４の一方が８〜１０個の範囲内の炭素原子を含有する置換されていないアルキル基であり、そしてＲ３またはＲ４の一方が１２〜１６個の範囲内の炭素原子を含有する置換されていないアルキル基である項目６に記載の方法。
１０．Ｒ３またはＲ４の一方が８〜１０個の炭素原子を含有する置換されていないアルキル基であり、そしてＲ３またはＲ４の一方が１２〜１４個の範囲内の炭素原子を含有する置換されていないアルキル基である項目６に記載の方法。
１１．ＹがＢＯ３−３であり、そしてｍが３である項目１、または５−１０のいずれかに記載の方法。
１２．Ｒ１、Ｒ２、Ｒ３、およびＲ４の少なくとも１つが共有されたラジカルである項目１、または５−１０のいずれかに記載の方法。
１３．ｉ）ｍが２であり、そしてｉｉ）ＹがＨＢＯ３−２、Ｂ４Ｏ７−２、およびＢ５Ｏ８−２から選択される項目１２に記載の方法。
１４．ｉ）ｍが３であり、ｉｉ）該第四級アンモニウム化合物が２つの共有されたアニオンＹを含有し、そしてｉｉｉ）共有されたアニオンの一方がＨ２ＢＯ３−、ＨＢ４Ｏ７−、Ｂ３Ｏ５−、およびＢＯ２−から選択されそして他方の共有されたアニオンがＨＢＯ３−２、Ｂ４Ｏ７−２、およびＢ５Ｏ８−２から選択される項目１２に記載の方法。
１５．ｉ）ｍが３であり、ｉｉ）該第四級アンモニウム化合物が３つの共有されたアニオンＹを含有し、各ＹがＨ２ＢＯ３−、ＨＢ４Ｏ７−、Ｂ３Ｏ５−、およびＢＯ２−から選択される項目１２に記載の方法。
１６．該少なくとも１種の第四級アンモニウム化合物が式：
【００６６】
【化１２】
2010509238.tif 000013
【００６７】
［式中、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、ＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５、およびそれらの組み合わせから選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、
ハロ、ニトロ、シアノ、アルコキシまたはオキソ基から選択される１個もしくはそれ以上の置換基を有し、ｎは１に等しいかまたはそれより大きい整数でありそしてＲ５は１〜２５個の範囲内の炭素原子を含有する置換された、置換されていない、飽和の、または不飽和のアルキル基から選択され、そしてｍはＹの選択により１、２、３、４、または５であり、Ｒ’は１−１０個の炭素原子を有する炭化水素基であり、そしてＲ’’およびＲ’’’はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有する］
を有する項目５に記載の方法。
１７．第一の、第二の、そして場合により第三の、第四級アンモニウム化合物が該１個もしくはそれ以上の物品に適用され、ここで
ａ）該第一の第四級アンモニウム化合物が式：
【００６８】
【化１３】
2010509238.tif 000014
【００６９】
［式中、該第一の第四級アンモニウム化合物は金属カプラーを含まず、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、およびＢＯ２−から選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、そしてｍはＹの選択により１、２、３、４、または５である］
により特徴づけられ、そして
ｂ）該第二の第四級アンモニウム化合物が式：
【００７０】
【化１４】
2010509238.tif 000015
【００７１】
［式中、該第二の第四級アンモニウム化合物は金属カプラーを含まず、ＹはＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５、およびそれらの組み合わせから選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、そしてｍはＹの選択により１、２、３、４、または５である］
により特徴づけられる項目５に記載の方法。
１８．該第一および第二の第四級アンモニウム化合物の各Ｒ１およびＲ２が１〜３個の範囲内の炭素原子を有するアルキル基から独立して選択され、そして該第一および第二の第四級アンモニウム化合物の各Ｒ３およびＲ４がｉ）置換されたもしくは置換されていないアルキル基またはｉｉ）置換されたもしくは置換されていないアルケニル基から選択される６〜２０個の炭素原子を含有する基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有する項目１７の方法。
１９．該第一の第四級アンモニウム化合物のＲ３が該第一の第四級アンモニウム化合物のＲ４と異なる数の炭素を有する項目１８の方法。
２０．該第二の第四級アンモニウム化合物のＲ３が該第二の第四級アンモニウム化合物のＲ４と異なる数の炭素を有する項目１９の方法。
２１．該１個もしくはそれ以上の物品がセルロース系物品でありそして該少なくとも１種の第四級アンモニウム化合物の適用が該１個もしくはそれ以上の物品にシロアリ忌避および／または耐炎性質を与える項目１−１０または１７−２０のいずれかに記載の方法。
２２．該１個もしくはそれ以上の物品が建物の建設用にまたはその中で使用されそして該少なくとも１種の第四級アンモニウム化合物が該１個もしくはそれ以上の物品に該建物の建設中のいずれかの段階において適用される、項目１、３、または５−９のいずれかに記載の方法。
２３．該１個もしくはそれ以上の物品が現存する建物の一部であるかまたはその中に存在する項目２２に記載の方法。
２４．該場合により存在する第三の第四級アンモニウム化合物が該１個もしくはそれ以上の物品に該第一および第二の第四級アンモニウム化合物と共に適用され、該第二の第四級アンモニウム化合物の対アニオンＹがＣＯ３−２であり、そして該第三の第四級アンモニウム化合物が式：
【００７２】
【化１５】
2010509238.tif 000016
【００７３】
［式中、該第三の第四級アンモニウム化合物は金属カプラーを含まず、ＹはＨＣＯ３−から選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシク
リル、ヒドロキシル、エステル、ベンジル、カルボキシル、ハロ、ニトロ、シアノ、アルコキシまたはオキソ基から選択される１個もしくはそれ以上の置換基を有し、そしてｍは１である］
により特徴づけられる項目１７−２０のいずれかに記載の方法。
２５．該第三の第四級アンモニウム化合物のＲ３が該第三の第四級アンモニウム化合物のＲ４と異なる数の炭素を有する２４の方法。
２６．該１個もしくはそれ以上の物品がセルロース系物品でありそして該少なくとも１種の第四級アンモニウム化合物の適用が該１個もしくはそれ以上の物品にシロアリ忌避および／または耐炎性質を与える項目２５に記載の方法。
２７．該少なくとも１種の第四級アンモニウム化合物が該１個もしくはそれ以上の物品に該建物の建設中のいずれかの段階において適用される項目２５に記載の方法。
２８．該１個もしくはそれ以上の物品が現存する建物の一部であるかまたはその中に存在する項目２５に記載の方法。
２９．１個もしくはそれ以上の物品に少なくとも１種の式：
【００７４】
【化１６】
2010509238.tif 000017
【００７５】
［式中、該少なくとも１種の第四級アンモニウム化合物は金属カプラーを含まず、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、およびそれらの組み合わせから選択され、Ｒ１およびＲ２は１〜３個の範囲内の炭素原子を有するアルキル基から独立して選択され、Ｒ３およびＲ４はｉ）置換されたもしくは置換されていないアルキル基またはｉｉ）置換されたもしくは置換されていないアルケニル基から選択される６〜２０個の炭素原子を含有する基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、そしてｍはＹの選択により１、２、または３である］
を有する第四級アンモニウム化合物を適用することにより微生物性有機体の成長を予防および／または阻害することを含んでなり、そして該１個もしくはそれ以上の物品が１種もしくはそれ以上のカビ類、ウドンコ病菌類、菌類などから選択される少なくとも１種の微生物を含んでなる方法。
３０．該１個もしくはそれ以上の物品が以下のもの：ｉ）石膏ボード、ｉｉ）天井タイルまたは天然もしくは合成材料から製造される他の天井材料、ｉｉｉ）パーティクルボードまたは建物の構造中で使用される他の同様な複合材料、ｉｖ）合成木材、ｖ）敷物、ｖｉｉ）敷物下で使用される詰め物、ｖｉｉｉ）天然もしくは合成材料から製造される絶縁体、ｉｘ）木材、ｘ）コンクリートまたは他の同様な多孔性材料、ｘｉ）多孔性タイル、例えば床または壁タイル、ｘｉｉ）建物の構造中で使用される合成材料、ｘｉｉｉ）レンガ、ｘｉｖ）カーテン、ｘｖ）ベッドシーツ、ｘｖｉ）家具、ｘｖｉｉ）器具、ｘｖｉｉｉ）壁パネル、およびｘｉｘ）それらのいずれかの組み合わせのいずれか１つである項目２９に記載の方法。
３１．水性または被害回復溶液を基準として、約１〜約１０重量％の範囲内で含有する水
性または被害回復溶液を該１個もしくはそれ以上の物品に適用することにより該第四級アンモニウム化合物が該１個もしくはそれ以上の物品に適用される項目２９に記載の方法。３２．コーティング、浸漬、ソーキング、ブラッシング、噴霧などから選択される方法により該第四級アンモニウム化合物が該１個もしくはそれ以上の物品に適用される項目３１に記載の方法。
３３．Ｒ３の炭素原子含有基がＲ４の炭素原子含有基と異なる数の炭素を有する項目３１の方法。
３４．Ｒ１およびＲ２がメチル基でありそしてＲ３およびＲ４が８〜１４個の炭素原子を含有する置換されていないアルキル基から独立して選択される項目３２に記載の方法。
３５．Ｒ３の炭素原子含有基がＲ４の炭素原子含有基と異なる数の炭素を有する項目３４の方法。
３６．Ｒ３またはＲ４の一方が８〜１０個の範囲内の炭素原子を含有する置換されていないアルキル基であり、そしてＲ３またはＲ４の一方が１２〜１６個の範囲内の炭素原子を含有する置換されていないアルキル基である項目３３に記載の方法。
３７．Ｒ３またはＲ４の一方が８〜１０個の炭素原子を含有する置換されていないアルキル基であり、そしてＲ３またはＲ４の一方が１２〜１４個の範囲内の炭素原子を含有する置換されていないアルキル基である項目３３に記載の方法。
３８．Ｒ１、Ｒ２、Ｒ３、およびＲ４の少なくとも１つが共有されたラジカルである項目２９−３７のいずれかに記載の方法。
３９．ｉ）ｍが２であり、そしてｉｉ）ＹがＨＢＯ３−２、Ｂ４Ｏ７−２、およびＢ５Ｏ８−２から選択される項目３８に記載の方法。
４０．ｉ）ｍが３であり、ｉｉ）該第四級アンモニウム化合物が２つの共有されたアニオンＹを含有し、そしてｉｉｉ）共有されたアニオンの一方がＨ２ＢＯ３−、ＨＢ４Ｏ７−、Ｂ３Ｏ５−、およびＢＯ２−から選択されそして他方の共有されたアニオンがＨＢＯ３−２、Ｂ４Ｏ７−２、およびＢ５Ｏ８−２から選択される項目３８に記載の方法。
４１．ｉ）ｍが３であり、そしてｉｉ）該第四級アンモニウム化合物が３つの共有されたアニオンＹを含有し、各ＹがＨ２ＢＯ３−、ＨＢ４Ｏ７−、Ｂ３Ｏ５−、およびＢＯ２−から独立して選択される項目３８に記載の方法。
４２．ｉ）ｍが３でありそしてｉｉ）ＹがＢＯ３−３である項目３８に記載の方法。
４３．第一の、第二の、そして場合により第三の、第四級アンモニウム化合物が該１個もしくはそれ以上の物品に適用され、ここで
ａ）該第一の第四級アンモニウム化合物が式：
【００７６】
【化１７】
2010509238.tif 000018
【００７７】
［式中、該第一の第四級アンモニウム化合物は金属カプラーを含まず、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、およびＢＯ２−から選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基
を有し、そしてｍはＹの選択により１、２、３、４、または５である］
により特徴づけられ、そして
ｂ）該第二の第四級アンモニウム化合物が式：
【００７８】
【化１８】
2010509238.tif 000019
【００７９】
［式中、該第二の第四級アンモニウム化合物は金属カプラーを含まず、ＹはＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５、およびそれらの組み合わせから選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、そしてｍはＹの選択により１、２、３、４、または５である］
により特徴づけられる項目２９−３２のいずれかに記載の方法。
４４．該第一および第二の第四級アンモニウム化合物の各Ｒ１およびＲ２が１〜３個の範囲内の炭素原子を有するアルキル基から独立して選択され、そして該第一および第二の第四級アンモニウム化合物の各Ｒ３およびＲ４がｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有する項目４３の方法。
４５．該第一の第四級アンモニウム化合物のＲ３が該第一の第四級アンモニウム化合物のＲ４と異なる数の炭素を有する項目４３の方法。
４６．該第二の第四級アンモニウム化合物のＲ３が該第二の第四級アンモニウム化合物のＲ４と異なる数の炭素を有する項目４５の方法。
４７．該１個もしくはそれ以上の物品がセルロース系物品でありそして該少なくとも１種の第四級アンモニウム化合物の適用が該１個もしくはそれ以上の物品にシロアリ忌避および／または耐炎性質を与える項目２９−３７のいずれかに記載の方法。
４８．該１個もしくはそれ以上の物品がセルロース系物品でありそして該少なくとも１種の第四級アンモニウム化合物の適用が該１個もしくはそれ以上の物品にシロアリ忌避および／または耐炎性質を与える項目４３に記載の方法。
４９．該１個もしくはそれ以上の物品が建物の建設用にまたはその中で使用されそして該少なくとも１種の第四級アンモニウム化合物が該１個もしくはそれ以上の物品に該建物の建設中のいずれかの段階において適用される項目２９−３７のいずれかに記載の方法。
５０．該１個もしくはそれ以上の物品が現存する建物の一部であるかまたはその中に存在する項目４９に記載の方法。
５１．該１個もしくはそれ以上の物品が建物の建設用にまたはその中で使用されそして該
少なくとも１種の第四級アンモニウム化合物が該１個もしくはそれ以上の物品に該建物の建設中のいずれかの段階において適用される３８に記載の方法。
５２．該１個もしくはそれ以上の物品が現存する建物の一部であるかまたはその中に存在する項目５１に記載の方法。
そして該少なくとも１種の第四級アンモニウム化合物が該１個もしくはそれ以上の物品に該建物の建設中のいずれかの段階において適用される、
５４．該１個もしくはそれ以上の物品が現存する建物の一部であるかまたはその中に存在する項目４３に記載の方法。
５５．該場合により存在する第三の第四級アンモニウム化合物が該１個もしくはそれ以上の物品に該第一および第二の第四級アンモニウム化合物と共に適用され、該第二の第四級アンモニウム化合物の対アニオンＹがＣＯ３−２であり、そして該第三の第四級アンモニウム化合物が式：
【００８０】
【化１９】
2010509238.tif 000020
【００８１】
［式中、該第三の第四級アンモニウム化合物は金属カプラーを含まず、ＹはＨＣＯ３−から選択され、Ｒ１、Ｒ２、Ｒ３およびＲ４はｉ）置換されたもしくは置換されていないアルキル基またはｉｉ）置換されたもしくは置換されていないアルケニル基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、そしてｍは１である］
により特徴づけられる、項目４３に記載の方法。
５６．該第三の第四級アンモニウム化合物のＲ３が該第三の第四級アンモニウム化合物のＲ４と異なる数の炭素を有する５５の方法。
５７．該１個もしくはそれ以上の物品がセルロース系物品でありそして該少なくとも１種の第四級アンモニウム化合物の適用が該１個もしくはそれ以上の物品にシロアリ忌避および／または耐炎性質を与える項目５６に記載の方法。
５８．該１個もしくはそれ以上の物品が建物の建設用にまたはその中で使用されそして該少なくとも１種の第四級アンモニウム化合物が該１個もしくはそれ以上の物品に該建物の建設中のいずれかの段階において適用される項目５６に記載の方法。
６０．少なくとも１種の微生物が１種もしくはそれ以上のカビ類、ウドンコ病菌類、菌類などから選択されるような少なくとも１種の微生物および少なくとも１種の式：
【００８２】
【化２０】
2010509238.tif 000021
【００８３】
［式中、ＹはＨ２ＢＯ３−、ＨＢＯ３−２、ＢＯ３−３、Ｂ４Ｏ７−２、ＨＢ４Ｏ７−、Ｂ３Ｏ５−、Ｂ５Ｏ８−２、ＢＯ２−、ＰＯ４−３、ＨＰＯ４−２、Ｈ２ＰＯ４−、Ｐ２Ｏ７−４、Ｐ３Ｏ１０−５、ＰＯ３−、ＣＯ３−２、ＨＣＯ３−、［ＣＯ２−］ｎＲ５、およびそれらの組み合わせから選択され、Ｒ１およびＲ２は１〜３個の範囲内の炭素原子を有するアルキル基から独立して選択され、Ｒ３およびＲ４はｉ）置換されたもしくは置換されていないアルキル基またはｉｉ）置換されたもしくは置換されていないアルケニル基から選択される６〜２０個の炭素原子を含有する基から独立して選択され、ここでｉ）またはｉｉ）が置換された場合には、それらはアリール、ヘテロシクリル、ヒドロキシル、エステル、ベンジル、カルボキシル、ハロ、ニトロ、シアノ、アルコキシまたはオキソ基から選択される１個もしくはそれ以上の置換基を有し、ｎは１に等しいかまたはそれより大きい整数でありそしてＲ５は１〜２５個の範囲内の炭素原子を含有する置換された、置換されていない、飽和の、または不飽和のアルキル基から選択され、そしてｍはＹの選択により１、２、または３である］
を有する第四級アンモニウム化合物を含んでなる少なくとも１個の物品。
６１．該少なくとも１個の物品が以下のもの：ｉ）石膏ボード、ｉｉ）天井タイルまたは天然もしくは合成材料から製造される他の天井材料、ｉｉｉ）パーティクルボードまたは建物の構造中で使用される他の同様な複合材料、ｉｖ）合成木材、ｖ）敷物、ｖｉｉ）敷物下で使用される詰め物、ｖｉｉｉ）天然もしくは合成材料から製造される絶縁体、ｉｘ）木材、ｘ）コンクリートまたは他の同様な多孔性材料、ｘｉ）多孔性タイル、例えば床または壁タイル、ｘｉｉ）建物の構造中で使用される合成材料、ｘｉｉｉ）レンガ、ｘｉｖ）カーテン、ｘｖ）ベッドシーツ、ｘｖｉ）家具、ｘｖｉｉ）器具、ｘｖｉｉｉ）壁パネル、およびｘｉｘ）それらのいずれかの組み合わせから選択される項目３９に記載の少なくとも１個の物品。
６２．Ｒ３の炭素原子含有基がＲ４の炭素原子含有基と異なる数の炭素を有する項目４０に記載の少なくとも１個の物品。
６３．Ｒ１およびＲ２がメチル基でありそしてＲ３およびＲ４が８〜１４個の炭素原子を含有する置換されていないアルキル基から独立して選択される項目４０に記載の少なくとも１個の物品。
６４．Ｒ３の炭素原子含有基がＲ４の炭素原子含有基と異なる数の炭素を有する項目４２に記載の少なくとも１個の物品。
６５．Ｒ３またはＲ４の一方が８〜１０個の範囲内の炭素原子を含有する置換されていないアルキル基であり、そしてＲ３またはＲ４の一方が１２〜１６個の範囲内の炭素原子を含有する置換されていないアルキル基である項目４０に記載の少なくとも１個の物品。
６６．Ｒ３またはＲ４の一方が８〜１０個の炭素原子を含有する置換されていないアルキル基であり、そして他の態様では、そしてＲ３またはＲ４の一方が１２〜１４個の炭素原子を含有する置換されていないアルキル基である項目４０に記載の少なくとも１個の物品。
【国際調査報告】
2010509238.tif 000030
2010509238.tif 000031
2010509238.tif 000032